(57)【要約】  【課題】  サーマルヘッドへの粕付着が少なく、スティッキングが良好で、しかもアルコール等に対するバリアー性が高く、更に記録感度の高い感熱記録体に関するものである。  【解決手段】  支持体上に、ロイコ染料と呈色剤を含有する感熱記録層、顔料と接着剤を主成分として含有する保護層とを順次設けた感熱記録体において、前記顔料として合成マイカ、合成スメクタイトから選ばれる少なくとも一種の合成層状ケイ酸塩と、粒子径３〜７０ｎｍの無定形シリカ一次粒子が凝集してなる平均粒子直径３０〜１０００ｎｍの二次粒子とを用いることを特徴とする。【選択図】なし【特許請求の範囲】
【請求項１】
支持体上に、ロイコ染料と呈色剤を含有する感熱記録層、顔料と接着剤を主成分として含有する保護層とを順次設けた感熱記録体において、前記顔料として合成マイカ、合成スメクタイトから選ばれる少なくとも一種の合成層状ケイ酸塩と、粒子径３〜７０ｎｍの無定形シリカ一次粒子が凝集してなる平均粒子直径３０〜１０００ｎｍの二次粒子とを用いることを特徴とする感熱記録体。
【請求項２】
前記合成層状ケイ酸塩が、保護層の全固形分に対して０．５〜１５質量％含有される請求項１記載の感熱記録体。
【請求項３】
前記無定形シリカの二次粒子が、保護層の全固形分に対して１０〜４０質量％含有される請求項１記載の感熱記録体。
【請求項４】
前記保護層の接着剤として、平均重合度が１７００以上８０００以下のポリビニルアルコールを用いる請求項１から３のいずれか一項に記載の感熱記録体。
【請求項５】
前記保護層の乾燥後の塗布量が０．３〜３．０ｇ／ｍ２である請求項１から４のいずれか一項に記載の感熱記録体。
【発明の詳細な説明】
【技術分野】
【０００１】
本発明は、ロイコ染料と呈色剤との発色反応を利用した感熱記録体に関するものである。
【背景技術】
【０００２】
ロイコ染料と呈色剤との発色反応を利用し、熱により記録像を得るようにした感熱記録体はよく知られている。このような感熱記録体は比較的安価であり、また記録機器がコンパクトで且つその保守も容易なため、ファクシミリや各種計算機などのアウトプット、科学計測機器のプリンターなどの記録媒体としてだけでなくＰＯＳラベル、ＡＴＭ、ＣＡＤ、ハンディーターミナル、各種チケット用紙などの各種プリンターの記録媒体として広範囲な場所で使用されている。
【０００３】
しかしながら、感熱記録体は油やフィルムなどの可塑剤、アルコール、水などと接触すると、画像が消色したり、地肌部が発色したりする問題を生じる。そのため、従来から感熱記録層上に、例えばポリビニルアルコールやデンプンなどの水溶性樹脂と、炭酸カルシウムやシリカなどの顔料で構成される保護層を設けることが行われている。
【０００４】
また、炭酸カルシウムやシリカなどの顔料は、ヘッド粕の発生を防止するために用いられており、例えばヘッド磨耗がなく、ヘッド粕の少ない感熱記録体として、感熱記録層上に、樹脂及びモース硬度２．０以下のフィラーを主成分とする保護層を設けることが提案されている。（特許文献１参照）
【０００５】
さらに、感熱記録体は医療事務や図書館等にも用いられる。その際、印字時に大きな音（スティッキング時に発生する音）が発生することは問題であり、スティッキングのない感熱記録体が求められている。また、医療現場では消毒用にアルコールが用いられているが、アルコールのついた手で感熱記録体を触ると、地肌カブリが起こるため、バリアー性の高い感熱記録体が求められている。
【０００６】
スティッキングは、印字エネルギーによりサーマルヘッドに密着している材料が溶融、または軟化しヘッドに貼り付くために起こる現象であり、用紙が搬送されるときに音が発生したり、印字が飛んでしまったりする。かかる問題を改善するために耐熱性の高い材料を使用すると、成膜性が悪化しバリアー性が悪化するという問題がある。また、印字エネルギーにより溶融や軟化した材料を吸収するために、炭酸カルシウムやシリカ等の多孔性顔料を使用すると、スティッキングは改善するものの、顔料の隙間からアルコール等が染み込みやすくバリアー性が不十分であるという問題がある。さらに多孔性顔料を使用してバリアー性を持たせるために、塗布量を多くすると感度が著しく低下する。そのため、スティッキングやバリアー性および記録感度のバランスを高い位置で持たせることは非常に困難であった。
【０００７】
また、合成マイカや合成スメクタイト等の合成層状ケイ酸塩は、高アスペクト比であるため高いバリアー性を持っており、いくつかの特許文献が提案されている。（特許文献２、３、４、５参照）
しかしながら、合成層状ケイ酸塩は板状結晶であり、できる細孔が非常に小さいため、スティッキングが起こりやすく、スティッキングとバリアー性をもたせることは困難であった。
【０００８】
【特許文献１】特開平５−１４７３５４号公報（請求項１）
【特許文献２】特開平２−０７２９９２号公報（請求項１）
【特許文献３】特開平２−２１４６８９号公報（請求項１）
【特許文献４】特開平６−２１０９５９号公報（請求項１）
【特許文献５】特開２００４−２３７５８３号公報（請求項２、３）
【発明の開示】
【発明が解決しようとする課題】
【０００９】
本発明は、特にサーマルヘッドへの粕付着が少なく、スティッキングが良好で、しかもアルコール等に対するバリアー性が高く、更に記録感度の高い感熱記録体を提供することにある。
【課題を解決するための手段】
【００１０】
本発明者らは、鋭意検討の結果、保護層において特定の顔料を使用することにより、サーマルヘッドへの粕付着が少なく、スティッキング、バリヤー性及び記録感度を改善させ得ることを見出し、本発明を完成するに至った。
【００１１】
即ち、本発明は、以下の感熱記録体を提供するものである。
【００１２】
項１：支持体上に、ロイコ染料と呈色剤を含有する感熱記録層、顔料と接着剤を主成分として含有する保護層とを順次設けた感熱記録体において、前記顔料として合成マイカ、合成スメクタイトから選ばれる少なくとも一種の合成層状ケイ酸塩と、粒子径３〜７０ｎｍの無定形シリカ一次粒子が凝集してなる平均粒子直径３０〜１０００ｎｍの二次粒子とを用いることを特徴とする感熱記録体。
【００１３】
項２：前記合成層状ケイ酸塩が、保護層の全固形分に対して０．５〜１５質量％含有される請求項１記載の感熱記録体。
【００１４】
項３：前記無定形シリカの二次粒子が、保護層の全固形分に対して１０〜４０質量％含有される請求項１記載の感熱記録体。
【００１５】
項４：前記保護層の接着剤として、平均重合度が１７００以上８０００以下のポリビニルアルコールを用いる請求項１から３のいずれか一項に記載の感熱記録体。
【００１６】
項５：前記保護層の乾燥後の塗布量が０．３〜３．０ｇ／ｍ２である請求項１から４のいずれか一項に記載の感熱記録体。
【発明の効果】
【００１７】
本発明の感熱記録体は、サーマルヘッドへの粕付着が少なく、スティッキングが良好で、しかもアルコール等に対するバリアー性が高く、更に記録感度が高いという効果を有するものである。
【発明を実施するための最良の形態】
【００１８】
以下、本発明について、更に詳細に説明する。
本発明は、支持体上に、ロイコ染料と呈色剤を含有する感熱記録層、顔料と接着剤を主成分として含有する保護層とを順次設けた感熱記録体において、前記保護層中の顔料として合成マイカと合成スメクタイトから選ばれる合成層状ケイ酸塩と粒子径３〜７０ｎｍの無定形シリカ一次粒子が凝集してなる平均粒子直径３０〜１０００ｎｍの二次粒子を用いることを特徴とする感熱記録体である。
【００１９】
本発明者らは、保護層中の顔料として、合成マイカ、合成スメクタイトから選ばれる少なくとも一種の合成層状ケイ酸塩と、特定の粒子径を持ったシリカとを併用すると、高感度であり、サーマルヘッドへの粕付着が少なく、スティッキングが良好で、バリアー性が良好なものが得られることがわかり、発明するに至った。
【００２０】
本発明の合成層状ケイ酸塩は、アスペクト比が高いため少量の添加でバリアー性が非常に向上する利点がある。
【００２１】
合成層状ケイ酸塩は合成マイカまたは合成スメクタイトから選ばれ、合成マイカとしては例えば、フッ素金雲母（ＫＭｇ３ＡｌＳｉ３Ｏ１０Ｆ２）、Ｋ四珪素雲母（ＫＭｇ２．５Ｓｉ４Ｏ１０Ｆ２）、Ｎａ四珪素雲母（ＮａＭｇ２．５Ｓｉ４Ｏ１０Ｆ２）、Ｎａテニオライト（ＮａＭｇ２ＬｉＳｉ４Ｏ１０Ｆ２）、Ｌｉテニオライト（ＬｉＭｇ２ＬｉＳｉ４Ｏ１０Ｆ２）等が挙げられる。また、合成スメクタイトとして例えば、Ｎａヘクトライト（Ｎａ０．３３Ｍｇ２.６７Ｌｉ０．３３Ｓｉ４Ｏ１０（ＯＨ）２、Ｎａ０．３３Ｍｇ２.６７Ｌｉ０．３３Ｓｉ４Ｏ１０Ｆ２）、Ｌｉヘクトライト（Ｌｉ０．３３Ｍｇ２.６７Ｌｉ０．３３Ｓｉ４Ｏ１０（ＯＨ）２、Ｌｉ０．３３Ｍｇ２.６７Ｌｉ０．３３Ｓｉ４Ｏ１０Ｆ２）、サポナイト（Ｎａ０．３３Ｍｇ２.６７ＡｌＳｉ４Ｏ１０（ＯＨ）２）等が挙げられる。
【００２２】
本発明で使用する合成層状ケイ酸塩の平均粒子径は、０．５〜３０μｍであり、好ましくは１〜２５μｍであり、より好ましくは２〜２０μｍである。０．５μｍ未満は市場で入手困難であり、３０μｍを超えると保護層の表面強度が低下する恐れがある。なお、平均粒子径とは、島津レーザ回折式粒度分布測定装置（商品名：ＳＡＬＤ−２０００）での５０％平均粒子径である。
【００２３】
また、平均粒子厚は１〜１００ｎｍであり、より好ましくは２〜５０ｎｍである。１ｎｍ未満は市場で入手困難であり、１００ｎｍを超えるとバリアー性が低下する恐れがある。なお、平均粒子厚とは、電子顕微鏡観察による。
【００２４】
保護層中の合成層状ケイ酸塩の含有量は、保護層の全固形分に対して０．５〜１５質量％含有することが好ましく、より好ましくは１〜１０質量％である。０．５質量％未満では、所望の効果が得られ難く、１５質量％を超えると、スティッキングが悪化する恐れがある。
【００２５】
本発明の保護層において、特定の粒子径をもった無定形シリカ一次粒子が凝集してなる特定の平均粒子直径をもった二次粒子は、バリアー性を悪化させずに、サーマルヘッドの熱で溶融または軟化した保護層成分を吸収することでスティッキングが抑制される。また透明性が高いため記録感度が向上する利点がある。
【００２６】
本発明で使用する無定形シリカ一次粒子の粒子径は、３〜７０ｎｍであり、好ましくは５〜５０ｎｍであり、より好ましくは７〜４０ｎｍである。一次粒子の粒子径は、下記計算式から算出できる。
比表面積（ｍ２／ｇ）＝（一次粒子１つの表面積）×（１ｇ当りの一次粒子の個数）
一次粒子の粒子径（ｎｍ）＝３０００／比表面積（ｍ２／ｇ）
比表面積は、無定形シリカの質量当りの表面積であり、上記の式からもわかるようにその値が大きいほど一次粒子径が小さくなる。一次粒子径が小さくなると、一次粒子から形成される細孔が小さくなり、毛管圧が高くなる。したがって溶融または軟化した成分が速やかに吸収されスティッキングが抑制されるものと考えられる。また一次粒子から形成される二次粒子が嵩高になり、溶融または軟化した成分を十分吸収できる容量が確保できる。しかし一次粒子径が３ｎｍ未満であると、形成される細孔が小さすぎて溶融または軟化した成分を吸収できず、スティッキングが発生する恐れがある。また７０ｎｍを超えると毛管圧が低下し、溶融または軟化した成分が速やかに吸収されないためスティッキングが発生する恐れがある。ここで、無定形シリカの比表面積とは、微細顔料を１０５℃にて乾燥し、得られた粉体試料の窒素吸脱着等温線を、Ｃｏｕｌｔｅｒ社製のＳＡ３１００型を用いて、２００℃で２時間真空脱気した後測定し、比表面積をｔ法により算出したものである。
【００２７】
また、二次粒子の平均粒子直径は３０〜１０００ｎｍであり、好ましくは４０〜７００ｎｍであり、より好ましくは、５０〜５００ｎｍである。平均粒子直径が３０ｎｍ未満であると、形成される細孔の容積が小さすぎて溶融または軟化した成分を浸透できず、スティッキングが発生する恐れがある。また、１０００ｎｍを超えると粒子径が大きすぎることによってバリアー性が低下したり、透明性が低下して記録感度が低下する恐れがある。ここで、二次粒子の平均粒子直径とは、５％シリカ分散液をホモミキサーにて５０００ｒｐｍで３０分間撹拌分散した直後に、分散液をフィルム上に乾燥後の重量が３ｇ／ｍ２程度になるように塗布、乾燥してサンプルとし、電子顕微鏡（ＳＥＭとＴＥＭ）で観察し、１万〜４０万倍の電子顕微鏡写真を撮り、５ｃｍ四方中の二次粒子のマーチン径を測定して平均したものである。
【００２８】
粒子径３〜７０ｎｍの無定形シリカ一次粒子が凝集してなる平均粒子直径３０〜１０００ｎｍの二次粒子の製造方法は、特に限定しないが、例えば、一般市販の合成無定形シリカなどの塊状原料や、液相での化学反応によって得られた沈殿物を機械的手段で粉砕する方法や、金属アルコキシドの加水分解によるゾル−ゲル法、気相での高温加水分解等の方法によって得ることができる。機械的手段としては、超音波、高速回転ミル、ローラミル、容器駆動媒体ミル、媒体撹拌ミル、ジェットミル、サンドグラインダー、ナノマイザーなどが挙げられる。
【００２９】
保護層中の特定の無定形シリカの含有量は、保護層の全固形分に対して１０〜４０質量％含有することが好ましく、より好ましくは１２．５〜３７．５質量％である。１０質量％未満では、所望の効果が得られ難く、４０質量％を超えると、バリアー性が悪化する恐れがある。
【００３０】
その他保護層中には、本発明の所望の効果を失わない限りにおいて、公知の顔料を添加することも可能で、例えばカオリン、軽質炭酸カルシウム、重質炭酸カルシウム、焼成カオリン、酸化チタン、炭酸マグネシウム、水酸化アルミニウム、コロイダルシリカ、尿素−ホルマリン樹脂フィラー、プラスチックピグメントなどが挙げられる。
【００３１】
接着剤としては、種々の分子量のポリビニルアルコール、変性ポリビニルアルコール、デンプン及びその誘導体、メトキシセルロース、カルボキシメチルセルロース、メチルセルロース、およびエチルセルロース等のセルロース誘導体、ポリアクリル酸ソーダ、ポリビニルピロリドン、アクリル酸アミド／アクリル酸エステル共重合体、アクリル酸アミド／アクリル酸エステル／メタクリル酸３元共重合体、スチレン／無水マレイン酸共重合体アルカリ塩、ポリアクリルアミド、アルギン酸ソーダ、ゼラチン、およびカゼインなどの水溶性高分子材料、並びに、ポリ酢酸ビニル、ポリウレタン、スチレン／ブタジエン共重合体、ポリアクリル酸、ポリアクリル酸エステル、塩化ビニル／酢酸ビニル共重合体、ポリブチルメタクリレート、エチレン／酢酸ビニル共重合体、およびスチレン／ブタジエン／アクリル系共重合体などの疎水性重合体のラテックスなどが挙げられる。もちろん、２種類以上の接着剤を併用してもよい。
【００３２】
特に平均重合度が１７００以上８０００以下のポリビニルアルコールや変性ポリビニルアルコールを用いると、保護層の皮膜強度が向上したり、保護層と感熱記録層との密着性が向上するため好ましく用いられる。平均重合度が１７００未満だと、保護層の皮膜強度や保護層と感熱記録層との密着性改良効果が少なく、８０００を超えると保護層用塗液の粘度があがり、塗工適性に難がある。
【００３３】
接着剤は保護層の全固形分に対して２０〜８０質量％が好ましく、２５〜７５質量％がより好ましい。２０質量％未満ではバリアー性が低下し、８０質量％を超えるとスティッキングが発生する恐れがある。
【００３４】
また、保護層に滑剤としてステアリン酸亜鉛を添加すると、少量でバリアー性を低下させずにスティッキングを改善することができ、好ましく用いられる。ステアリン酸亜鉛の、保護層の全固形分に対する含有比率は、１〜７．５質量％が好ましい。１質量％未満であるとスティッキング効果が不十分であり、７．５質量％を超えるとバリアー性が低下したり、サーマルヘッドヘのカス付着が多くなる恐れがある。もちろん所望の効果を失わない限りにおいて、他の滑剤を併用してもよい。
【００３５】
本発明の保護層は、低塗布量でもサーマルヘッドへの粕付着が少なく、スティッキングが良好で、しかもアルコール等のバリアー性が高いため、記録感度の高いものが得られる。乾燥後の塗布量は０．３〜３．０ｇ／ｍ２が好ましく、０．４〜２．５ｇ／ｍ２がより好ましい。０．３ｇ／ｍ２未満ではスティッキングやバリアー性が低下する恐れがあり、３．０ｇ／ｍ２を超えると記録感度が低下する恐れがある。
【００３６】
その他、保護層中に公知の助剤、例えば、消泡剤、濡れ剤、防腐剤、蛍光増白剤、分散剤、増粘剤、着色剤、帯電防止剤などの各種助剤を適宜添加してもよい。
【００３７】
本発明の感熱記録層は、各種公知のロイコ染料、呈色剤、増感剤、顔料、接着剤、各種助剤などが使用できる。
ロイコ染料としては、単独または２種以上混合することができるが、例えば、トリフェニルメタン系、フルオラン系、フェノチアジン系、オーラミン系、スピロピラン系、インドリルフタリド系などのロイコ染料が好ましく用いられる。ロイコ染料の具体例として例えば、３−（４−ジエチルアミノ−２−エトキシフェニル）−３−（１−エチル−２−メチルインドール−３−イル）−４−アザフタリド、クリスタルバイオレットラクトン、３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ，ｐ−ジメチルアニリノ）フルオラン、３−（Ｎ−エチル−Ｎ−ｐ−トルイジノ）−６−メチル−７−アニリノフルオラン、３−（Ｎ−エチル−ｐ−トルイジノ）−６−メチル−７−（ｐ−トルイジノ）フルオラン、３−ピロリジノ−６−メチル−７−アニリノフルオラン、３−ジ（Ｎ−ブチル）アミノ−６−メチル−７−アニリノフルオラン、３−ジ（Ｎ−ブチル）アミノ−７−（ｏ−クロロアニリノ）フルオラン、３−ジ（Ｎ−ペンチル）アミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｍ−トリフルオロメチルアニリノ）フルオラン、３−ジエチルアミノ−６−メチル−７−クロロフルオラン、３−ジエチルアミノ−６−メチルフルオラン、３−シクロヘキシルアミノ−６−クロロフルオラン、および３−（Ｎ−エチル−Ｎ−ヘキシルアミノ）−６−メチル−７−（ｐ−クロロアニリノ）フルオランなどが挙げられる。
【００３８】
呈色剤としては、単独または２種以上混合することができる。呈色剤の具体例として例えば、４−ヒドロキシ−４’−イソプロポキシジフェニルスルホン、４−ヒドロキシ−４’−アリルオキシジフェニルスルホン、４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、３，３’−ジアリル−４，４’−ジヒドロキシジフェニルスルホン、４−ヒドロキシ−４’−メチルジフェニルスルホン、１，１−ビス（４−ヒドロキシフェニル）−１−フェニルエタン、１，４−ビス〔α−メチル−α−（４’−ヒドロキシフェニル）エチル〕ベンゼンなどのフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩化合物などが挙げられる。
【００３９】
増感剤としては、単独または２種以上混合することができる。増感剤の具体例として例えば、ステアリン酸アミド、ステアリン酸メチレンビスアミド、ステアリン酸エチレンビスアミド、４−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、２−ナフチルベンジルエーテル、１−（２−ナフチルオキシ）−２−フェノキシエタン、１，３−ジ（ナフチルオキシ）プロパン、シュウ酸ジベンジル、シュウ酸ジ−ｐ−メチル−ベンジル、シュウ酸ジ−ｐ−クロルベンジル、テレフタル酸ジブチル、テレフタル酸ジベンジル、２−（２‘ヒドロキシ−５’−メチルフェニル）ベンゾトリアゾールなどが挙げられる。
【００４０】
顔料としては、例えば炭酸カルシウム、シリカ、酸化亜鉛、酸化チタン、水酸化アルミニウム、水酸化亜鉛、硫酸バリウム、クレー、焼成クレー、タルク、及び表面処理された炭酸カルシウムやシリカ等の無機系微粉末、並びに尿素−ホルマリン樹脂、スチレン−メタクリル酸共重合体、ポリスチレン樹脂等の有機系の微粉末などが挙げられる。
【００４１】
接着剤としては、種々の分子量のポリビニルアルコール、変性ポリビニルアルコール、デンプン及びその誘導体、メトキシセルロース、カルボキシメチルセルロース、メチルセルロース、及びエチルセルロース等のセルロース誘導体、ポリアクリル酸ソーダ、ポリビニルピロリドン、アクリル酸アミド−アクリル酸エステル共重合体、アクリル酸アミド−アクリル酸エステル−メタクリル酸３元共重合体、スチレン−無水マレイン酸共重合体アルカリ塩、ポリアクリルアミド、アルギン酸ソーダ、ゼラチン、及びカゼインなどの水溶性高分子材料、並びに、ポリ酢酸ビニル、ポリウレタン、スチレン−ブタジエン共重合体、ポリアクリル酸、ポリアクリル酸エステル、塩化ビニル−酢酸ビニル共重合体、ポリブチルメタクリレート、エチレン−酢酸ビニル共重合体、及びスチレン−ブタジエン−アクリル系共重合体などの疎水性重合体のラテックスなどが挙げられる。
【００４２】
その他、各種助剤としては、滑剤、消泡剤、濡れ剤、防腐剤、蛍光増白剤、分散剤、増粘剤、着色剤、帯電防止剤など公知のものを用いることができる。
【００４３】
本発明の感熱記録層において、上記ロイコ染料の感熱発色層中の含有率は、一般に５〜２０質量％であり、顕色剤の含有率は一般に５〜４０質量％である。増感剤が含まれる場合、増感剤の含有率は１０〜４０質量％であることが好ましい。滑剤類、顔料は、それぞれ５〜２０質量％、１０〜５０質量％の含有率で含まれることが好ましく、接着剤の含有率は一般に５〜２０質量％程度である。
【００４４】
本発明の感熱記録体に用いられる支持体としては、紙、表面に顔料、ラテックスなどを塗工したコーテッド紙、ポリオレフィン系樹脂から作られた複層構造の合成紙、プラスチックフィルム、或いはこれらの複合体シートなどから選ぶことができる。なお、本発明において、支持体と感熱記録層との間に、必要に応じて下塗層を設けることも可能である。この場合、下塗層を構成する成分としては、公知の顔料、接着剤、架橋剤、各種助剤などを用いることができる。また、感熱記録層と保護層の間に別の保護層を設けたり、支持体の裏面に裏面層を設けたりすることもできる。
【００４５】
本発明の感熱記録体は、一般的に知られている方法により作成することができる。例えば、感熱記録層用塗液はロイコ染料、呈色剤を別々に接着剤水溶液と共に、ボールミルなどの分散機に粉砕分散した後、必要に応じて増感剤、顔料、各種助剤と混合攪拌して調製する。また保護層用塗液はシリカ分散液、合成層状ケイ酸塩分散液、アクリル樹脂、他の接着剤、及び各種助剤と混合攪拌して調製する。ついで、支持体上に感熱記録層用塗液及び保護層用塗液を順次、公知の方法で塗布、乾燥すればよい。
【実施例】
【００４６】
以下に実施例を挙げて、本発明をより具体的に説明するが、勿論これらに限定されるものではない。また、例中の「部」及び「％」は、特に断らない限り、それぞれ「質量部」及び「質量％」を示す。また、実施例や比較例で使用したシリカの平均二次粒子径の測定およびシリカ分散液の調製は以下の方法でおこなった。
【００４７】
（平均二次粒子径）
５％シリカ分散液をホモミキサーにて５０００ｒｐｍで３０分間撹拌分散した直後に、分散液をフィルム上に乾燥後の重量が３ｇ／ｍ２程度になるように塗布、乾燥してサンプルとし、電子顕微鏡（ＳＥＭとＴＥＭ）で観察し、１万〜４０万倍の電子顕微鏡写真を撮り、５ｃｍ四方中の二次粒子のマーチン径を測定して平均したものである。
【００４８】
（シリカ分散液Ａの調製）
市販シリカ（商品名：ファインシールＸ−４５、平均二次粒子径４５００ｎｍ、平均一次粒子径１２ｎｍ、比表面積２６０ｍ２／ｇ、トクヤマ社製）をサンドグラインダーにより水分散粉砕した後、ナノマイザー（商品名：ナノマイザー、吉田機械興業社製）を用いて、粉砕分散を繰り返し、二次粒子の平均粒子直径が３００ｎｍの１０％シリカ分散液Ａを得た。
【００４９】
（シリカ分散液Ｂの調製）
市販シリカ（商品名：ファインシールＸ−４５、平均二次粒子径４５００ｎｍ、平均一次粒子径１２ｎｍ、比表面積２６０ｍ２／ｇ、トクヤマ社製）を攪拌機により水分散し、二次粒子の平均粒子直径が４５００ｎｍの１０％シリカ分散液Ｂを得た。
【００５０】
実施例１
（下塗層用塗液の調製）
焼成クレー（商品名：アンシレックス、エンゲルハード社製）８５部を水３２０部に分散して得られた分散物に、スチレン−ブタジエン共重合物エマルジョン（固形分５０％）４０部と、酸化でんぷんの１０％水溶液５０部とを混合攪拌して下塗層用塗液を得た。
【００５１】
（ロイコ染料分散液の調製・Ａ液調製）
３−（Ｎ−エチル−Ｎ−イソペンチルアミノ）−６−メチル−７−アニリノフルオラン１０部、メチルセルロースの５％水溶液５部、及び水１５部からなる組成物をサンドミルで平均粒子径が１．５μｍとなるまで粉砕してロイコ染料分散液・Ａ液を得た。
【００５２】
（呈色剤分散液の調製・Ｂ液調製）
３，３’−ジアリル−４，４’−ジヒドロキシジフェニルスルホン１０部、メチルセルロースの５％水溶液５部、及び水１５部からなる組成物をサンドミルで平均粒子径が１．５μｍとなるまで粉砕して呈色剤分散液・Ｂ液を得た。
【００５３】
（増感剤分散液の調製・Ｃ液調製）
１，２−ジ（３−メチルフェノキシ）エタン２０部、メチルセルロースの５％水溶液５部、及び水５５部からなる組成物をサンドミルで平均粒子径が１．５μｍとなるまで粉砕して増感剤分散液・Ｃ液を得た。
【００５４】
（感熱記録層用塗液の調製）
Ａ液２５部、Ｂ液５０部、Ｃ液５０部、酸化デンプンの２０％水溶液３０部、軽質炭酸カルシウム１０部、ポリビニルアルコールの１０％水溶液の５０部、及び水１０部からなる組成物を混合撹拌して感熱記録層用塗液を得た。
【００５５】
（保護層用塗液の調製）
アセトアセチル変性ポリビニルアルコール（商品名：ゴーセファイマーＺ−２００、平均重合度：１０００、日本合成化学工業社製）の１０％水溶液を４５０部、アクリル樹脂（商品名：ＡＭ２２５０、固形分濃度５０％、昭和高分子社製）を４０部、シリカ分散液Ａを２５０部、合成層状ケイ酸塩（成分：Ｎａヘクトライト、商品名：ＮＨＴ−ゾルＢ、固形分濃度５％、平均粒子径４μｍ、平均粒子厚３ｎｍ、トピー工業社製）１００部、ステアリン酸亜鉛の２５％分散液を２０部からなる組成物を混合攪拌して保護層用塗液を得た。
【００５６】
（感熱記録体の作製）
４８ｇ／ｍ２の原紙の片面上に、乾燥後の塗布量が９．０ｇ／ｍ２になるように下塗り層用塗液を塗布乾燥し、更に下塗り層上に乾燥後の塗布量が５．０ｇ／ｍ２となるように感熱記録層用塗液を塗布乾燥した。次に、感熱記録層上に乾燥後の塗布量が１．５ｇ／ｍ２となるように保護層用塗液を塗布乾燥した。その後スーパーカレンダーによって処理し、その表面の平滑度が王研式平滑度計で１０００〜４０００秒の感熱記録体を得た。
【００５７】
実施例２
実施例１の保護層用塗液において、合成層状ケイ酸塩（Ｎａヘクトライト）の代わりに、合成層状ケイ酸塩（成分：Ｎａ四珪素雲母、商品名：ＮＴＳ−１４、固形分濃度１５％、平均粒子径１５μｍ、平均粒子厚３０ｎｍ、トピー工業社製）３４部を用いた以外は実施例１と同様にして感熱記録体を得た。
【００５８】
実施例３
実施例１の保護層用塗液において、シリカ分散液Ａ３００部の代わりに、市販シリカ分散液（商品名：サイロジェット７０３Ａ、濃度２０％、平均二次粒子径３００ｎｍ、平均一次粒子径１１ｎｍ、比表面積２８０ｍ２／ｇ、グレースデビゾン社製）１５０部を用いた以外は実施例１と同様にして感熱記録体を得た。
【００５９】
実施例４
実施例１の保護層用塗液において、アセトアセチル変性ポリビニルアルコール（商品名：ゴーセファイマーＺ−２００、平均重合度：１０００、日本合成化学工業社製）の１０％水溶液の代わりに、アセトアセチル変性ポリビニルアルコール（商品名：ゴーセファイマーＺ−４１０、平均重合度：２３００、日本合成化学工業社製）の１０％水溶液を用いた以外は実施例１と同様にして感熱記録体を得た。
【００６０】
実施例５
実施例１の保護層用塗液において、アセトアセチル変性ポリビニルアルコール（商品名：ゴーセファイマーＺ−２００、平均重合度：１０００、日本合成化学工業社製）の１０％水溶液の代わりに、ポリビニルアルコール（商品名：ＰＶＡ−１３５、平均重合度：３５００、クラレ社製）の１０％水溶液を用いた以外は実施例１と同様にして感熱記録体を得た。
【００６１】
比較例１
実施例１の保護層用塗液において、シリカ分散液Ａ３００部の代わりに、シリカ分散液Ｂ３００部を用いた以外は実施例１と同様にして感熱記録体を得た。
【００６２】
比較例２
実施例１の保護層用塗液において、シリカ分散液Ａを使用せず、合成層状ケイ酸塩（成分：Ｎａヘクトライト、前出）を６００部用いた以外は実施例１と同様にして感熱記録体を得た。
【００６３】
比較例３
実施例１の保護層用塗液において、合成層状ケイ酸塩（成分：Ｎａヘクトライト、前出）の代わりに、タルク（商品名：ハイミクロンＨＥ−５、平均粒子径１．６μｍ、平均粒子厚３００ｎｍ、竹原化学社製）の１５％分散液を用いた以外は実施例１と同様にして感熱記録体を得た。
【００６４】
かくして得られた８種類の感熱記録体について以下の評価を行い、その結果を表１に示した。
【００６５】
（記録濃度）
感熱評価機（商品名：バーラベ３００、サトー社製）を用い、印字パターン  ベタ印字、速度  ４インチ／秒、ストローブ  ２４００で各感熱記録体を印字させ、記録部の濃度をマクベス濃度計（商品名：ＲＤ−９１４、マクベス社製）のビジュアルモードで測定した。
【００６６】
（ヘッド粕）
感熱評価機（商品名：バーラベ３００、サトー社製）を用い、印字パターン  ベタ印字、速度  ４インチ／秒、ストローブ  ４０００で各感熱記録体を５ｍ印字し、サーマルヘッドの粕付着状況を目視観察し、以下のように評価した。
○：付着は全く見られず、問題なし。
△：極僅かに付着が見られたが、実用上問題なし。
×：多くの付着が見られ、実用上問題になる。
【００６７】
（スティッキング）
感熱評価機（商品名：バーラベ３００、サトー社製）を用い、印字パターン  ベタ印字、速度  ４インチ／秒、ストローブ  ２４００で各感熱記録体を印字させて音の発生状況を観察し、以下のように評価した。
○：スティックの音は聞こえなかった。
△：極僅かスティックの音が聞こえたが、実用上問題なし。
×：大きいスティックの音が聞こえ、実用上問題になる。
【００６８】
（バリアー性）
１００％エタノール液を、感熱記録体表面に綿棒で塗布し、感熱記録体表面の発色レベルを以下のように評価した。
○：全く発色せず、問題なし。
△：若干発色したが、実用上問題なし。
×：一面に発色し、実用上問題になる。
【００６９】
（印刷適性）
ＲＩ印刷適性評価機（明製作所社製）を用い、インクタックグレード１３の印刷インキで印刷し、感熱記録体における表面強度レベルを肉眼で観察し評価した。
◎：白抜けが全くなく、非常に良好。
○：白抜けがわずかにあるが、実用上問題ない。
×：白抜けが多く、実用上問題になる。
【００７０】
【表１】
2007015163.tif 000002